(57)【要約】      （修正有）【課題】建造物の床の機能を保持しつつ、有効かつ持続性のある静電気防止対策を行うことが可能な建造物の床表面用帯電防止処理剤、及び、これを用いた建造物の床の帯電防止処理方法の提供。【解決手段】（Ａ）水溶性カチオン界面活性剤、（Ｂ）水溶性非イオン界面活性剤、（Ｃ）水、又は水と水素結合し得る水溶性非イオン溶剤と水との混合溶剤を含有し、前記（Ａ）〜（Ｃ）が共同してコンパクトミセル溶液を形成している建造物の床表面用帯電防止処理剤。更に（Ｄ）コロイダルシリカを含有する床表面用帯電防止処理剤。前記（Ａ）がオクタデシルジメチル−２−ヒドロキシエチルアンモニウム=ナイトレートで、前記（Ｂ）がソルビタンモノラウレートのエチレンオキシド２０モル付加物であり、更に、（Ｄ）コロイダルシリカを含有する床表面用帯電防止処理剤【選択図】なし【特許請求の範囲】
【請求項１】
（Ａ）水溶性カチオン界面活性剤、（Ｂ）水溶性非イオン界面活性剤、（Ｃ）水、又は水と水素結合し得る水溶性非イオン溶剤と水との混合溶剤を含有し、前記（Ａ）〜（Ｃ）が共同してコンパクトミセル溶液を形成していることを特徴とする建造物の床表面用帯電防止処理剤。
【請求項２】
前記（Ａ）が炭素数１１〜２４の炭化水素基を１〜２個有する第四級アンモニウム塩であることを特徴とする請求項１に記載の建造物の床表面用帯電防止処理剤。
【請求項３】
前記（Ｂ）が炭素数１１〜２４の炭化水素基を１〜２個、及びポリオキシエチレン基を８〜２５個有することを特徴とする請求項１又は２に記載の建造物の床表面用帯電防止処理剤。
【請求項４】
前記（Ａ）がオクタデシルジメチル−２−ヒドロキシエチルアンモニウム=ナイトレートで、前記（Ｂ）がソルビタンモノラウレートのエチレンオキシド２０モル付加物であることを特徴とする請求項１〜３のいずれかに記載の建造物の床表面用帯電防止処理剤。
【請求項５】
更に、（Ｄ）コロイダルシリカを含有することを特徴とする請求項１〜４のいずれかに記載の建造物の床表面用帯電防止処理剤。
【請求項６】
請求項１〜５のいずれかに記載の帯電防止処理剤を建造物の床に塗布することを特徴とする帯電防止処理方法。
【発明の詳細な説明】
【技術分野】
【０００１】
本発明は、建造物の床表面用帯電防止処理剤及びこれを用いた建造物の床の帯電防止処理方法に関する。
【背景技術】
【０００２】
木に比べて汚れ難く丈夫で寸法安定性に優れていることから、公共施設や大型商業施設等の人の出入りの多い建造物の床は、通常、疎水性プラスチックやセラミックで作られている。しかし、これらの材料を用いた床表面は絶縁体としての性質が強く、靴を履いた人と床表面との繰り返し摩擦で静電気が発生し、相互に帯電した状態となる。
このような帯電状態は健康上弊害があるし（人が長時間帯電した状態のままでいると、血圧が上昇する等の問題がある）、帯電状態の床表面は、静電吸着によって塵埃が付着し外観が悪くなる上に不衛生でもあり、更にコンピュータ機器を誤動作させたりすることもある。
そこで、従来、上記床表面の汚れを定期的に洗剤水溶液で除去してきたが、表面を洗浄して汚れを取り清潔な状態にすると洗浄前よりも帯電し易くなるため、上記問題の解決にはならない。この傾向は、プラスチック系床では、表面を傷付けないように疎水系樹脂皮膜を定期的に付けている場合に多く見られ、セラミック系床では、靴底やキャスターロールの床などと接触する側を強く帯電させてしまう場合に顕著である。
【０００３】
プラスチック系床材料として汎用されている塩化ビニル樹脂自体を内部から帯電防止性にする研究は、硬質塩化ビニル樹脂、軟質塩化ビニル樹脂の何れについても、本発明者らが以前から行ってきた（非特許文献１〜２）。またセラミック粉体原料の接触、剥離帯電を防止し均一な成形物を得るため、必要に応じて、製造協力剤としての帯電防止剤を選定することは本発明者らも手掛けてきた。
しかし、無機物を含む混合材料からなる複雑な塩化ビニル樹脂系ポリマーマトリックス表面、その表層を別の合成樹脂皮膜で被覆した表面、あるいは、無機セラミック成形物の表面の特性を首尾良く変えて、有効かつ持続的に帯電防止効果を発揮させることができ、更に人の歩行安全性を確保すると共に、床表面に人の歩行摩擦痕（以下、ヒールマークという）を付けさせない表面塗布型の帯電防止処理剤は未だ存在しない。これは、メンテナンス業界において漠然とした問題意識はあったものの、帯電防止剤の研究開発に携わってきた当業者が、このような建造物の床表面用帯電防止処理剤の必要性を深く認識していなかったためと思われる。
【先行技術文献】
【非特許文献】
【０００４】
【非特許文献１】浜中博義、新界面活性剤の総合技術資料集「帯電防止剤」、ｐ．７００（経営開発センター、１９８０）
【非特許文献２】浜中博義、「合成樹脂用帯電防止剤」日本化粧品技術者連合会会誌、７、〔１〕２８（１９７１）
【発明の概要】
【発明が解決しようとする課題】
【０００５】
本発明は、前記従来技術の問題点を解決し、建造物の床の機能を保持しつつ、有効かつ持続性のある静電気防止対策を行うことが可能な建造物の床表面用帯電防止処理剤、及び、これを用いた建造物の床の帯電防止処理方法の提供を目的とする。
【課題を解決するための手段】
【０００６】
本発明の特徴は、建造物の床表面用帯電防止処理剤の成分として、（Ａ）水溶性カチオン界面活性剤及び（Ｂ）水溶性非イオン界面活性剤を併用し、溶剤と共同したコンパクトミセル溶液を形成させた点にある。
ここで、本発明における「コンパクトミセル」とは、界面化学で使用されている用語であって微小な分子集合体のことであるが、詳しくは、分子同士がイオン反発しあって粗な集合体となっているイオン性界面活性剤ミセルに対して、イオン反発を緩和させるように非イオン性界面活性剤分子が入り込み、全体として密な集合体になっているものをいう。
コンパクトミセル溶液を利用した例としては、アニオン性界面活性剤と非イオン性界面活性剤とを組み合わせた水系洗剤があるが、コンパクトミセル溶液を表面塗布型帯電防止処理剤に応用した例は、本発明者らの知る限り本発明が初めてであり、学術的にも市販の製品においても見当らない。
【０００７】
以下、本発明に至った技術的経緯について説明する。
本発明者らが鋭意検討した結果、前記課題を解決するには、次の３つの要件を同時に満足する必要があることが分かった。
（１）人に電気を通す心配がなく、また、通常の歩行摩擦で静電気を発生させる可能性を減らすため、床の表面固有抵抗値を半導体と絶縁体の境界域近くの１０８〜１０１２Ω／□に維持させること
（２）床表面の滑性の変化をもたらすベト付きを感じさせず、床表面が歩行に危険な滑り易い状態にならないこと（床表面において帯電防止処理剤が濃淡のある不均一な吸着状態にあると、その上を歩く人が所々で不規則的にベト付きを感じると同時に、体重を掛ける一歩一歩の動作で滑性が変化するため、安全性の面で非常に好ましくない。）
（３）靴底材料の剥離吸着によるヒールマークを床表面に残さないこと
【０００８】
前記要件（１）を満たすためには、イオン解離による電気伝導性の良好なカチオン界面活性剤を選択する必要があり、従来から検討されてきた。しかし、この種の界面活性剤は水中で形成されるミセル分子間のイオン反発が強く、粗い分子集合体になっているため、床表面に均質に吸着できず、したがって、表面固有抵抗値もすぐに１０１２Ω／□以上に変化してしまい、安定性がなく、現場で使用できなかった。
そこで、その対策として、カチオン界面活性剤分子が床表面に安定的に吸着するように塗膜形成用の水溶性高分子や非水溶性高分子を溶液又はエマルジョンの状態で共存させる方法が検討されてきたが、その場合には、帯電防止効果に寄与するカチオン界面活性剤分子の床最表面での分布量が少なくなり、十分な性能が得られなかった。
また、本発明者らの行った基礎試験において、カチオン界面活性剤に限らず、アニオン界面活性剤、非イオン界面活性剤、両性イオン界面活性剤などの水系ミセル溶液をプラスチックタイルやセラミックタイルの表面に塗布して、ベト付き性と靴底材料によるヒールマークの有無を調べてみたが、どの界面活性剤分子も高分子量、高融点の床材料との物性の違いが大きく、前記要件（２）、（３）を満たすものはなかった。
【０００９】
そこで、本発明者らは、従来の方法とは全く異なる新たなメカニズムに基づく方法を見出すため更に検討を行った。
その結果、溶媒中において、本来、イオン解離性の大きい水溶性カチオン界面活性剤分子の粗い集合体であるミセルに対し、ポリオキシエチレン鎖を適切な割合で有する水溶性非イオン界面活性剤分子が良好な浸透力をもって入り込み、イオン反発が軽減した密で強固なコンパクトミセルを形成すること、このコンパクトミセルを含むコンパクトミセル溶液は、建造物の床材の種類に関係なく超薄膜となって均一に拡張し、形を変えて床表面の気／固界面にエネルギー的に安定に存在し続けること、したがって、前記要件（１）〜（３）を全て満たす建造物の床表面用帯電防止処理剤が得られることを知見し、本発明に至った。
更に、上記コンパクトミセル溶液は、補助成分として加えるコロイダルシリカの安定分散にも役立つことを確認した。
【００１０】
上記技術的経緯によって到達した本発明は、次の１）〜６）に示すとおりであり、これによって、前記課題を解決することができる。
１）  （Ａ）水溶性カチオン界面活性剤、（Ｂ）水溶性非イオン界面活性剤、（Ｃ）水、又は水と水素結合し得る水溶性非イオン溶剤と水との混合溶剤を含有し、前記（Ａ）〜（Ｃ）が共同してコンパクトミセル溶液を形成していることを特徴とする建造物の床表面用帯電防止処理剤。
２）  前記（Ａ）が炭素数１１〜２４の炭化水素基を１〜２個有する第四級アンモニウム塩であることを特徴とする１）に記載の建造物の床表面用帯電防止処理剤。
３）  前記（Ｂ）が炭素数１１〜２４の炭化水素基を１〜２個及びポリオキシエチレン基を８〜２５個有することを特徴とする１）又は２）に記載の建造物の床表面用帯電防止処理剤。
４）  前記（Ａ）がオクタデシルジメチル−２−ヒドロキシエチルアンモニウム=ナイトレートで、前記（Ｂ）がソルビタンモノラウレートのエチレンオキシド２０モル付加物であることを特徴とする１）〜３）のいずれかに記載の建造物の床表面用帯電防止処理剤。
５）  更に、（Ｄ）コロイダルシリカを含有することを特徴とする１）〜４）のいずれかに記載の建造物の床表面用帯電防止処理剤。
６）  １）〜５）のいずれかに記載の帯電防止処理剤を建造物の床に塗布することを特徴とする帯電防止処理方法。
【発明の効果】
【００１１】
本発明によれば、建造物の床の機能を保持しつつ、有効かつ持続性のある静電気防止対策を行うことが可能な建造物の床表面用帯電防止処理剤及び、これを用いた建造物の床の帯電防止処理方法を提供できる。
本発明の帯電防止処理剤を用いると、床表面のベト付きを感じず、床表面が滑り易くなることもないので、人の歩行の安全を守ることができ、かつ、床にヒールマークを付けることなく、床表面の帯電を防止することができる。
【発明を実施するための形態】
【００１２】
本発明で用いる（Ａ）成分の水溶性カチオン界面活性剤としては、例えば下記〔化１〕で示される、オクタデシルジメチル−２−ヒドロキシエチルアンモニウム=ナイトレート、下記〔化２〕〜〔化５〕で示される第四級アンモニウム塩などが挙げられる。
これらは、公知のカチオン界面活性剤の合成方法により容易に得ることができる。
【化１】
2015040261.tif 000002
【化２】
2015040261.tif 000003
【化３】
2015040261.tif 000004
【化４】
2015040261.tif 000005
【化５】
2015040261.tif 000006
【００１３】
また、（Ａ）成分の水溶性カチオン界面活性剤として、下記〔化６〕〜〔化８〕で示される一級、二級、三級アミンと有機酸又は無機酸との中和物を用いてもよい。
これらも、公知のカチオン界面活性剤の合成方法により、長鎖炭化水素基を有する一級、二級又は三級アミンと有機酸又は無機酸とを、そのまま或いは親水性溶剤の存在下で、適切なモル比で混合することにより容易に得ることができる。更に、得られた中和物にポリオキシアルキレンを反応させてもよいし、三級アミンに対してハロゲン化アルキルを適切なモル比で反応させて第四級アンモニウム塩化してもよい。
【化６】
2015040261.tif 000007
【化７】
2015040261.tif 000008
【化８】
2015040261.tif 000009
【００１４】
本発明で用いる（Ｂ）成分の水溶性非イオン界面活性剤としては、例えば下記〔化９〕で示される、ソルビタンモノラウレートのエチレンオキシド２０モル付加物、下記〔化１０〕〜〔化１４〕で示される長鎖炭化水素基とポリオキシエチレン基を共に分子内に有するエステル化合物類やエーテル化合物類などが挙げられる。
これらも、公知の非イオン界面活性剤の合成方法により、長鎖炭化水素基を有するアルコール又はカルボン酸とアルキレンオキシドとを無触媒又は酸もしくはアルカリ触媒の存在下で適切なモル比で反応させることにより、更に得られた生成物の未端アルコール基に対して長鎖炭化水素基を有するカルボン酸を反応させることにより、又は、長鎖炭化水素基を有するカルボン酸とポリオキシアルキレングリコール又はポリグリセリンとを無触媒又は酸もしくはアルカリ触媒の存在下で適切なモル比で反応させることにより、容易に得ることができる。
【００１５】
【化９】
2015040261.tif 000010
上記式中、ｋ、ｌ、ｍ、ｎは繰り返し単位数を表す自然数で、ｋ＋ｌ＋ｍ＋ｎ＝２０である。
【化１０】
2015040261.tif 000011
【化１１】
2015040261.tif 000012
【化１２】
2015040261.tif 000013
【化１３】
2015040261.tif 000014
【化１４】
2015040261.tif 000015
【００１６】
（Ｃ）成分の水と水素結合し得る水溶性非イオン溶剤としては、例えば、メチルアルコール、エチルアルコール、ｎ−プロピルアルコール、イソプロピルアルコール、エチレングリコール、プロピレングリコール、ポリエチレングリコール、エチレングリコールモノメチルエーテル、エチレングリコールジメチルエーテル、エチレングリコールモノエチルエーテル、エチレングリコールジエチルエーテル、ジエチレングリコールモノメチルエーテル、ジエチレングリコールジメチルエーテル、ジエチレングリコールモノエチルエーテル、ジエチレングリコールジエチルエーテル、ジエチレングリコールモノプロピルエーテル、ジエチレングリコールモノイソプロピルエーテル、ジエチレングリコールモノブチルエーテル、トリエチレングリコールモノメチルエーテル、トリエチレングリコールモノエチルエーテル、トリエチレングリコールモノプロピルエーテル、トリエチレングリコールモノイソプロピルエーテル、トリエチレングリコールモノブチルエーテル、グリセリン、ジグリセリン、トリグリセリン、テトラグリセリン、トリメチロールエタン、トリメチロールプロパン、ペンタエリスリトール、キシリトール、ソルビトール、マンニトール、ソルビタン、ショ糖、ピロガロール、Ｎ−メチルピロリドン、ジオキサン等が挙げられる。
【００１７】
本発明で用いる（Ｄ）成分のコロイダルシリカは、帯電防止効果の持続安定性や表面性改質のための協力剤として含有させる。
（Ａ）、（Ｂ）、（Ｃ）成分を含有するコンパクトミセル溶液は、（Ｄ）成分のコロイダルシリカを添加する際にも有効に作用し、分散安定性の良い建造物の床表面用帯電防止処理剤が得られる。即ち、界面張力低下能が良好なコンパクトミセル溶液中では、コロイダルシリカの分解安定性が高まり、一層細かい粒子となって床表面のベト付き防止及びヒールマーク阻止に貢献する。また、粒径が５０ｎｍ以下のシリカ粒子を使用すると一層安定な建造物の床表面用帯電防止処理剤が得られるので好ましい。
【００１８】
本発明の建造物の床表面用帯電防止処理剤は、（Ａ）、（Ｂ）、（Ｃ）成分間の親和性が極めて良好なため、３成分を同時に混合しても、２成分を均一混合した後で残りの１成分を混合しても、優れた特性の建造物の床表面用帯電防止処理剤を再現性良く得ることができる。しかもファンデルワールス力と水素結合及びイオン解離の安定性により維持されるコンパクトミセル溶液を、常温、常圧下、短時間で得ることができる。更に、（Ａ）、（Ｂ）、（Ｃ）成分を含有するコンパクトミセル溶液中に（Ｄ）成分を均一分散させる場合でも、常温、常圧下の短時間混合操作だけで、十分に安定な建造物の床表面用帯電防止処理剤を再現性良く得ることができる。
【実施例】
【００１９】
以下、実施例及び比較例を示して本発明を更に詳しく説明するが、本発明は、これらの実施例により限定されるものではない。なお、例中の「部」及び表１中の数値はいずれも「重量部」である。
【００２０】
実施例１
回転型撹拌機を備えた密閉型グラスライニング製混合装置に、〔化１〕の水溶性カチオン界面活性剤０．８部、〔化９〕の水溶性非イオン界面活性剤０．１部を溶剤の水１００部の注入時に添加し、常温、常圧下で１０分間撹拌混合してコンパクトミセル溶液とし、本発明の建造物の床表面用帯電防止処理剤１を製造した。
【００２１】
実施例２
回転型撹拌機を備えた開放型ステンレス製混合装置に、〔化１〕の水溶性カチオン界面活性剤０．５部、〔化９〕の水溶性非イオン界面活性剤０．３部、〔化１１〕の水溶性非イオン界面活性剤０．１部、及び、溶剤としてエチルアルコールの２重量％水溶液１００部を仕込み、実施例１と同様に常温、常圧下で１０分間撹拌混合して、コンパクトミセル溶液を作製した。
次いで、回転撹拌操作を続行しつつ、（Ｄ）成分である粒子径１０〜１５ｎｍのコロイダルシリカ（日産化学工業社製：スノーテックスＳＴ−Ｏ）を０．５部添加し、更に、常温、常圧下で１０分間撹拌混合して、コンパクトミセル溶液として安定化させ、本発明の建造物の床表面用帯電防止処理剤２を製造した。
【００２２】
実施例３〜１０
表１の実施例３〜１０の各欄に示す材料を用いた点以外は、実施例１又は２と同様にして、本発明の建造物の床表面用帯電防止処理剤３〜１０を作製した。なお、表１中の粒子径４０〜５０ｎｍのコロイダルシリカは、日産化学工業社製：ＳＴ−ＯＬである。
【表１】
2015040261.tif 000016
【００２３】
比較例１
〔化１〕の水溶性カチオン界面活性剤１．０部と溶剤の水１００部を実施例１と同様の方法で撹拌混合して、水系ミセル溶液１を製造した。
【００２４】
比較例２
〔化９〕の水溶性非イオン界面活性剤１．０部と溶剤の水１００部を実施例１と同様の方法で撹拌混合して、水系ミセル溶液２を製造した。
【００２５】
比較例３
実施例２と同様の方法で、〔化１〕の水溶性カチオン界面活性剤０．４部、〔化５〕の水溶性カチオン界面活性剤０．４部、ジエチレングリコールモノエチルエーテル０．７部と水９７．３部からなる混合溶剤を撹拌混合して水系ミセル溶液を作製した後、粒子径１０〜１５ｎｍのコロイダルシリカ（日産化学工業社製：スノーテックスＳＴ−Ｏ）を０．３部添加して撹拌混合を続行し、水系ミセル溶液中にコロイダルシリカを安定分散させた組成物１を製造した。
【００２６】
比較例４
実施例２と同様の方法で、〔化９〕の水溶性非イオン界面活性剤２．５部、〔化１０〕の水溶性非イオン界面活性剤１．５部、〔化１２〕の水溶性非イオン界面活性剤１部、及びエチレングリコールジメチルエーテル１．５部とジオキサン０．５部と水９８部からなる混合溶剤を撹拌混合して水系ミセル溶液を作製した後、粒子径１０〜１５ｎｍのコロイダルシリカ（日産化学工業社製：スノーテックスＳＴ−Ｏ）０．４部と粒子径４０〜５０ｎｍのコロイダルシリカ（日産化学工業社製：ＳＴ−ＯＬ）０．１部を添加して撹拌混合を続行し、水系ミセル溶液中にコロイダルシリカを安定分散させた組成物２を製造した。
【００２７】
＜試験例１＞
建造物の床表面用帯電防止処理剤１〜１０、水系ミセル溶液１〜２、及び組成物１〜２を試験試料とし、対象試験体として選んだ３０４．８ｍｍ×３０４．８ｍｍ×２．０ｍｍの塩化ビニル樹脂系Ｐタイル板（タジマ社製：Ｐ−２２）の表面全体に、アトマイザーを用いてそれぞれ０．５ｇづつ散布し、そのまま温度２３℃、相対湿度５０％の条件下で２４時間静置して風乾させた。
次いで、各対象試験体の帯電防止効果の持続性について、以下のような測定を行った。（１）２４時間静置後及び７日間静置後の表面固有抵抗値を測定した。
（２）２４時間静置後の対象試験体表面のベト付き性の程度を調べて、塗りムラから来る歩行安全性を下記の基準で評価した。
（３）通勤用靴底材料に加重５００ｇをかけて、２４時間静置後の対象試験体表面の中心部を１回摩擦し、ヒールマーク発生の有無を観察して、下記の基準で評価した。
結果を纏めて表２に示す。
〔表面のベト付き性の評価基準〕
Ａ：均一に塗布されており、手の指を押し付けてもベト付きが感じられない。
Ｂ：均一に塗布されており、僅かに手の指にベト付きを感じる程度である。
Ｃ：塗布状態が経時的に変化し、ベト付きを明確に感じる。
Ｄ：塗布状態が不均一であり、ベト付き性が初めから強い。
〔ヒールマーク発生の有無の評価基準〕
◎：ヒールマークが全く発生しない。
○：ヒールマークは発生しないが、光沢面が僅かに変化している。
△：薄い色のラインが少しできる。
×：ヒールマークが明確に発生する。
【００２８】
【表２】
2015040261.tif 000017
【００２９】
表２の試験結果から明らかなように、本発明の建造物の床表面用帯電防止処理剤は対象試験体のＰタイルの表面の電気特性を処理直後から長時間有効に改質し続けて帯電防止効果を安定なものにするだけでなく、人の歩行安全性に悪影響を与えるベト付き性の危惧も殆ど無く、しかも、床材とするＰタイルを汚す心配も極めて少ないという総合的な長所を有していることが確認された。
【００３０】
＜試験例２＞
対象試験体を、塩化ビニル樹脂系Ｐタイル板から、１３００℃で焼成した４００ｍｍ角のセラミックタイル板（ＩＮＡＸ社製：御影石）に変えた点以外は、＜試験例１＞と同様にして、各対象試験体表面の表面固有抵抗値、表面ベト付き性の程度、及び、ヒールマーク発生の有無を観察し、＜試験例１＞と同様の基準で評価した。結果を纏めて表３に示す。
【００３１】
【表３】
2015040261.tif 000018
【００３２】
表３の試験結果から明らかなように、本発明の建造物の床表面用帯電防止処理剤は、従来長時間安定して表面の電気特性を変えることが難しかったセラミックタイルに対しても、簡便に首尾良く有効な吸着状態を維持し、優れた帯電防止性能を付与し続けるだけでなく、問題視されていたベト付き性増大の心配も殆どなく、また、欠点であった着いたら取りきれないヒールマーク発生の危惧を弱める方向にも作用することが確認された。
【００３３】
＜試験例３＞
洗剤で清掃し終えた約１０ｍ２のセラミックタイルからなる玄関フロアと約１５０ｍ２のＰタイルからなる建造物内床フロアに対し、建造物の床表面用帯電防止処理剤１〜２をそれぞれ専用塗布機に充填した後、５ｇ／ｍ２の平均散布量で処理するフィールド試験を実施し、１週間後の静電吸着粉塵の有無を目視で調べると共に、述べ人数約５０００人の入退場によるヒールマーク発生状況を観察した。
更に、入退場者の中から無作為に選んだ１６才〜８０才の男女１００人に、塗布処理直後から１週間、ベト付き性の有無の感覚による歩行安全性のモニターテストに協力してもらった。なお、歩行安全性の感覚のモニターテストでは、本発明の建造物の床表面用帯電防止処理剤で処理した床材料の表面が、処理前の状態より滑り易くなっていると感じた人の数をそのまま示した。結果を纏めて表４に示す。
【００３４】
【表４】
2015040261.tif 000019
【００３５】
本発明者らは、上記フィールド試験の結果を裏付けるため、建造物の床表面用帯電防止処理剤１〜２で処理した玄関のセラミックタイルと建造物内床のＰタイルの表面に、ＳＢＲ製キャスターロールを、それぞれ１０分間づつ動かして回転接触させ、ＳＢＲ製キャスターロールに帯電荷が発生するか否かを観察した。その結果、帯電防止処理剤１〜２で処理した場合は、洗剤で清掃しただけの状態（ブランク）の場合とは異なり、ＳＢＲ製キャスターロールにも摩擦帯電価が生じないことが判明し、建造物全体の静電気障害防止対策にも寄与する処理方法であることが分かった。